(57)【特許請求の範囲】
【請求項１】
酸素を活物質とする正極と、金属リチウムを活物質とする負極と、該正極と負極とに挟持された電解質層とを備える金属酸素電池において、
該正極、該負極及び該電解質層は密封ケース内に配設されており、
該正極は、ＹＭｎ１−ｘＡｘＯ３（Ａ＝Ｒｕ，Ｎｉ、Ｃｏ、０．０１≦ｘ≦０．２）からなる酸素貯蔵材料を含むことを特徴とする金属酸素電池。
【請求項２】
請求項１記載の金属酸素電池において、前記正極は、ＹＭｎ１−ｘＡｘＯ３（Ａ＝Ｒｕ，Ｎｉ、Ｃｏ、０．０５≦ｘ≦０．２）からなる酸素貯蔵材料を含むことを特徴とする金属酸素電池。
【請求項３】
請求項１又は請求項２記載の金属酸素電池において、前記正極は、前記酸素貯蔵材料と、導電材料と、結着剤とからなることを特徴とする金属酸素電池。
【請求項４】
請求項１又は請求項２記載の金属酸素電池において、前記正極は、前記酸素貯蔵材料と、導電材料と、結着剤と、リチウム化合物とからなることを特徴とする金属酸素電池。
【請求項５】
請求項４記載の金属酸素電池において、前記リチウム化合物は過酸化リチウムであることを特徴とする金属酸素電池。
【発明の詳細な説明】
【技術分野】
【０００１】
本発明は、金属酸素電池に関するものである。
【背景技術】
【０００２】
従来、酸素を活物質とする正極と、金属を活物質とする負極と、該正極と負極とに挟持された電解質層とを備える金属酸素電池が知られている。
【０００３】
前記金属酸素電池では、放電時には、前記負極において金属が酸化されて金属イオンを生成し、生成した金属イオンが前記電解質層を透過して前記正極側に移動する。一方、前記正極では、酸素が還元されて酸素イオンを生成し、生成した酸素イオンが前記金属イオンと結合して金属酸化物が生成する。
【０００４】
また、充電時には、前記正極において、前記金属酸化物から金属イオンと酸素イオンとが生成し、生成した酸素イオンは酸化されて酸素となる。一方、前記金属イオンは前記電解質層を透過して前記負極側に移動し、該負極で還元されて金属となる。
【０００５】
前記金属酸素電池では、前記金属として金属リチウムを用いると、金属リチウムは理論電圧が高く電気化学当量が大きいことから、大きな容量を得ることができる。また、酸素として空気中の酸素を用いると、電池内に正極活物質を充填する必要がないことから、電池の質量当たりのエネルギー密度を高くすることができる。
【０００６】
ところが、空気中の酸素を正極活物質とするために、正極を大気に開放すると、空気中の水分、二酸化炭素等が電池内に侵入し、電解質、負極等が劣化するという問題がある。そこで、前記問題を解決するために、密封ケース内に、受光により酸素を放出する酸素吸蔵材料を含む正極と、金属リチウムからなる負極と、電解質層とを配設すると共に、該酸素吸蔵材料に光を導く光透過部を備える金属酸素電池が知られている（例えば、特許文献１参照）。
【０００７】
前記金属酸素電池によれば、前記光透過部を介して前記酸素吸蔵材料に光を導くことにより、該酸素吸蔵材料から酸素を放出させることができ、前記正極を大気に開放することなく、正極活物質としての酸素を得ることができる。従って、空気中の水分、二酸化炭素等が電池内に侵入することによる電解質、負極等の劣化を防止することができる。
【０００８】
しかし、前記従来の金属酸素電池は、光線の照射が無いときには酸素の供給が不安定になると共に、密封ケースの他の部分に比較して脆弱である光透過部が破壊されて電解液が漏出する虞がある。そこで、前記金属酸素電池の正極材料として、光線の照射によらず、化学的に酸素を吸蔵、放出し、又は物理的に吸着、脱着することができる酸素貯蔵材料を用いることが考えられる。前記酸素貯蔵材料としては、ＹＭｎＯ3を挙げることができる。
【先行技術文献】
【特許文献】
【０００９】
【特許文献１】特開２００９−２３０９８５号公報
【発明の概要】
【発明が解決しようとする課題】
【００１０】
しかしながら、前記正極材料としてＹＭｎＯ3からなる酸素貯蔵材料を用いる金属酸素電池では、反応過電圧が大きくなり、結果として充放電効率が低下したり高出力が得られないという不都合がある。
【００１１】
本発明は、かかる不都合を解消して、正極材料としてＹとＭｎとを含む複合酸化物からなる酸素貯蔵材料を用いると共に、反応過電圧を低下させることができる金属酸素電池を提供することを目的とする。
【課題を解決するための手段】
【００１２】
本発明者らは、金属酸素電池の正極材料としてＹＭｎＯ3からなる酸素貯蔵材料を用いたときに反応過電圧が大きくなる原因について検討した。この結果、ＹＭｎＯ3は電子絶縁体であり、その表面におけるリチウムイオンの酸化還元に伴う電子授受の際の妨げとなっていることを知見した。
【００１３】
本発明は、前記知見に基づいてなされたものであり、前記目的を達成するために、酸素を活物質とする正極と、金属リチウムを活物質とする負極と、該正極と負極とに挟持された電解質層とを備える金属酸素電池において、該正極、該負極及び該電解質層は密封ケース内に配設されており、該正極は、ＹＭｎ１−ｘＡｘＯ３（Ａ＝Ｒｕ，Ｎｉ、Ｃｏ、０．０１≦ｘ≦０．２）からなる酸素貯蔵材料を含むことを特徴とする。
【００１４】
本発明の金属酸素電池では、放電時には、次の式に示すように前記負極において金属リチウムが酸化されてリチウムイオンと電子とが生成し、生成したリチウムイオンは前記電解質層を透過して正極に移動する。一方、正極においては、前記酸素貯蔵材料から放出又は脱着された酸素が還元されて酸素イオンとなり、前記リチウムイオンと反応して酸化リチウムまたは過酸化リチウムを生成する。そこで、前記負極と正極とを導線で接続することにより、電気エネルギーを取り出すことができる。
【００１５】
（負極）    ４Ｌｉ  →  ４Ｌｉ+  ＋４ｅ-
（正極）    Ｏ2  ＋  ４ｅ-  →  ２Ｏ2-
４Ｌｉ+  ＋  ２Ｏ2-  →  ２Ｌｉ2Ｏ
２Ｌｉ+  ＋  ２Ｏ2-  →    Ｌｉ2Ｏ2
また、充電時には、次の式に示すように前記正極において酸化リチウムまたは過酸化リチウムからリチウムイオンと酸素イオンとが生成し、生成したリチウムイオンは前記電解質層を透過して負極に移動する。また、生成した酸素イオンは、そのままで、又は酸化されることにより生成した酸素分子として、前記酸素貯蔵材料に吸蔵又は吸着される。そして、負極では前記リチウムイオンが還元されて、金属リチウムとして析出する。
【００１６】
（正極）    ２Ｌｉ2Ｏ  →  ４Ｌｉ+  ＋  ２Ｏ2-
Ｌｉ2Ｏ2  →  ２Ｌｉ+  ＋  ２Ｏ2-
（負極）    ４Ｌｉ+  ＋４ｅ-  →  ４Ｌｉ
本発明の金属酸素電池において、前記酸素貯蔵材料として用いるＹＭｎ1-xＡxＯ3（Ａ＝Ｒｕ，Ｎｉ、Ｃｏ）は、ＹＭｎＯ3のＭｎの１〜２０モル％（０．０１≦ｘ≦０．２）、好ましくは５〜２０モル％（０．０５≦ｘ≦０．２）をＲｕ、Ｎｉ又はＣｏで置換したものである。
【００１７】
ここで、ＹＭｎＯ3のＭｎに対し、３ｄ遷移金属であるＳｃ、Ｔｉ、Ｖ、Ｃｒ、Ｆｅ、Ｃｏ、Ｎｉ、Ｒｕ等を置換固溶させることにより電子伝導性が発現すると考えられる。しかし、Ｓｃ、Ｔｉ、Ｖ、Ｃｒ、Ｆｅは、バンドギャップの低下は予想されるものの、室温において測定できる範囲の導電性は発現しない。一方、Ｒｕ、Ｎｉ又はＣｏは価電子数が多いので、ＹＭｎＯ3のＭｎに対しＲｕ、Ｎｉ又はＣｏを置換固溶させると、Ｒｕ、Ｎｉ又はＣｏの電子雲がＹＭｎＯ3格子中で非局在化し、導電性が発現するものと考えられる。
【００１８】
前記正極におけるリチウムイオンの酸化還元反応は、前記酸素貯蔵材料の粒子上で行われるので、導電性を備える前記ＹＭｎxＡ1-xＯ3を該酸素貯蔵材料とすることにより、前記酸化還元反応における電子の授受を円滑に行うことができる。
【００１９】
従って、本発明の金属酸素電池によれば、前記正極における反応過電圧を低減することができ、優れた充放電効率と高出力とを得ることができる。
【００２０】
ＹＭｎ１−ｘＡｘＯ３において、Ｍｎを置換するＲｕ、Ｎｉ又はＣｏがＭｎの１モル％未満では導電性を得ることができない。また、Ｒｕ、Ｎｉ又はＣｏがＭｎの２０モル％を超えても、それ以上の導電性を得ることはできない。
また、本発明の金属酸素電池において、前記正極、前記負極及び前記電解質層は密封ケース内に配設されている。本発明の金属酸素電池では、前記酸素貯蔵材料が化学的に酸素を吸蔵、放出し、又は物理的に吸着、脱着することができる。従って、本発明の金属酸素電池では、前記正極を大気に開放したり、脆弱な光透過部を形成することなく、前記密封ケース内に配設された前記正極で活物質としての酸素を得ることができ、大気中の水分、二酸化炭素による劣化や、光透過部の損傷による電解液漏出の虞がない。
【００２１】
また、本発明の金属酸素電池において、前記正極は、前記酸素貯蔵材料と、導電材料と、結着剤とからなるものであってもよく、さらにリチウム化合物を含んでいてもよい。前記リチウム化合物としては、例えば、酸化リチウム又は過酸化リチウムを挙げることができる。
【００２２】
前記正極が、前記酸素貯蔵材料と、導電材料と、結着剤と、リチウム化合物とからなるときには、充電時に該正極で生成したリチウムイオンが前記負極の金属リチウム上に均一に析出する。従って、前記負極において、リチウムが溶解と析出とを繰り返す際に、該リチウムは殆ど位置を変えることが無く、該負極表面における凹凸の形成を防止して、過電圧の上昇を抑制することができる。
【００２３】
また、このときには、前記リチウム化合物が前記酸素貯蔵材料と密接に接触しているため、該酸素貯蔵材料の触媒作用により該リチウム化合物の分解反応が円滑に進行する。従って、充電時における前記リチウム化合物の分解反応の活性化エネルギーを低減することができ、過電圧の上昇をさらに抑制することができる。
【００２５】
また、前記酸素貯蔵材料は、酸素を吸蔵、放出する場合には、酸素との化学結合の生成、解離を伴うが、その表面に酸素を吸着、脱着する場合には単に分子間力のみが作用し、化学結合の生成、解離を伴わない。
【００２６】
従って、前記酸素貯蔵材料の表面に対する酸素の吸着、脱着は、該酸素貯蔵材料が酸素を吸蔵、放出する場合に比較して低エネルギーで行われることとなり、電池反応には該酸素貯蔵材料の表面に吸着されている酸素が優先的に用いられる。この結果、反応速度の低下及び過電圧の上昇を抑制することができる。
【００２７】
このとき、本発明の金属酸素電池では、前記酸素貯蔵材料としてＹＭｎxＡ1-xＯ3（Ａ＝Ｒｕ，Ｎｉ、Ｃｏ、０．０１≦ｘ≦０．２）を用いることにより、その表面に吸着する酸素量を増大させることができる。従って、本発明の金属酸素電池によれば、放電容量を増加させる効果も得ることができる。
【図面の簡単な説明】
【００２８】
【図１】本発明の金属酸素電池の一構成例を示す説明的断面図。
【図２】ＹＭｎ1-xＡxＯ3とＹＭｎＯ3との導電率の比較を示すグラフ。
【図３】本発明の金属酸素電池の一態様における充放電曲線を示すグラフ。
【図４】本発明の金属酸素電池の他の態様において、前記酸素貯蔵材料として、８５０℃の温度で焼成したＹＭｎ0.8Ｃｏ0.2Ｏ3を用いたときの充放電曲線を示すグラフ。
【図５】本発明の金属酸素電池の他の態様において、前記酸素貯蔵材料として、１０００℃の温度で焼成したＹＭｎ0.8Ｃｏ0.2Ｏ3を用いたときの充放電曲線と、該酸素貯蔵材料の導電率とを示すグラフ。
【図６】本発明の金属酸素電池の他の態様において、前記酸素貯蔵材料として、８５０℃の温度で焼成したＹＭｎ0.9Ｃｏ0.1Ｏ3を用いたときの充放電曲線を示すグラフ。
【図７】本発明の金属酸素電池の他の態様において、前記酸素貯蔵材料として、１０００℃の温度で焼成したＹＭｎ0.9Ｃｏ0.1Ｏ3を用いたときの充放電曲線を示すグラフ。
【図８】本発明の金属酸素電池の他の態様において、前記酸素貯蔵材料として、８５０℃の温度で焼成したＹＭｎ0.95Ｃｏ0.05Ｏ3を用いたときの充放電曲線を示すグラフ。
【図９】本発明の金属酸素電池の他の態様において、前記酸素貯蔵材料として、１０００℃の温度で焼成したＹＭｎ0.95Ｃｏ0.05Ｏ3を用いたときの充放電曲線を示すグラフ。
【図１０】本発明の金属酸素電池の他の態様において、前記酸素貯蔵材料として、８５０℃の温度で焼成したＹＭｎ0.8Ｎｉ0.2Ｏ3を用いたときの充放電曲線と、該酸素貯蔵材料の導電率とを示すグラフ。
【図１１】本発明の金属酸素電池の他の態様において、前記酸素貯蔵材料として、１０００℃の温度で焼成したＹＭｎ0.8Ｎｉ0.2Ｏ3を用いたときの充放電曲線と、該酸素貯蔵材料の導電率とを示すグラフ。
【図１２】本発明の金属酸素電池の他の態様において、前記酸素貯蔵材料として、８５０℃の温度で焼成したＹＭｎ0.9Ｎｉ0.1Ｏ3を用いたときの充放電曲線と、該酸素貯蔵材料の導電率とを示すグラフ。
【図１３】本発明の金属酸素電池の他の態様において、前記酸素貯蔵材料として、１０００℃の温度で焼成したＹＭｎ0.9Ｎｉ0.1Ｏ3を用いたときの充放電曲線と、該酸素貯蔵材料の導電率とを示すグラフ。
【図１４】本発明の金属酸素電池の他の態様において、前記酸素貯蔵材料として、８５０℃の温度で焼成したＹＭｎ0.95Ｎｉ0.05Ｏ3を用いたときの充放電曲線と、該酸素貯蔵材料の導電率とを示すグラフ。
【図１５】本発明の金属酸素電池の他の態様において、前記酸素貯蔵材料として、１０００℃の温度で焼成したＹＭｎ0.95Ｎｉ0.05Ｏ3を用いたときの充放電曲線を示すグラフ。
【図１６】本発明の金属酸素電池の他の態様において、前記酸素貯蔵材料として、８５０℃の温度で焼成したＹＭｎ0.8Ｒｕ0.2Ｏ3を用いたときの充放電曲線を示すグラフ。
【図１７】本発明の金属酸素電池の他の態様において、前記酸素貯蔵材料として、１０００℃の温度で焼成したＹＭｎ0.8Ｒｕ0.2Ｏ3を用いたときの充放電曲線と、該酸素貯蔵材料の導電率とを示すグラフ。
【図１８】本発明の金属酸素電池の他の態様において、前記酸素貯蔵材料として、８５０℃の温度で焼成したＹＭｎ0.9Ｒｕ0.1Ｏ3を用いたときの充放電曲線を示すグラフ。
【図１９】本発明の金属酸素電池の他の態様において、前記酸素貯蔵材料として、１０００℃の温度で焼成したＹＭｎ0.9Ｒｕ0.1Ｏ3を用いたときの充放電曲線と、該酸素貯蔵材料の導電率とを示すグラフ。
【図２０】本発明の金属酸素電池の他の態様において、前記酸素貯蔵材料として、８５０℃の温度で焼成したＹＭｎ0.95Ｒｕ0.05Ｏ3を用いたときの充放電曲線を示すグラフ。
【図２１】図２１は、本発明の金属酸素電池の他の態様において、前記酸素貯蔵材料として、１０００℃の温度で焼成したＹＭｎ0.95Ｒｕ0.05Ｏ3を用いたときの充放電曲線と、該酸素貯蔵材料の導電率とを示すグラフ。
【発明を実施するための形態】
【００２９】
次に、添付の図面を参照しながら本発明の実施の形態についてさらに詳しく説明する。
【００３０】
図１に示すように、本実施形態の金属酸素電池１は、酸素を活物質とする正極２と、金属リチウムを活物質とする負極３と、正極２と負極３との間に配設される電解質層４とを備え、正極２、負極３及び電解質層４は、ケース５に密封して収容されている。
【００３１】
ケース５は、カップ状のケース本体６と、ケース本体６を閉蓋する蓋体７とを備え、ケース本体６と蓋体７との間には絶縁樹脂８が介装されている。また、正極２は蓋体７の天面との間に正極集電体９を備えており、負極３はケース本体６の底面との間に負極集電体１０を備えている。尚、金属酸素電池１において、ケース本体６は負極板として、蓋体７は正極板として作用する。
【００３２】
金属酸素電池１において、正極２は酸素貯蔵材料と、導電材料と、結着剤とからなるものであってもよく、さらにリチウム化合物を含んでいてもよい。前記リチウム化合物としては、例えば、酸化リチウム又は過酸化リチウムを挙げることができる。
【００３３】
前記酸素貯蔵材料は、ＹＭｎ1-xＡxＯ3（Ａ＝Ｒｕ，Ｎｉ、Ｃｏ）からなる。ＹＭｎ1-xＡxＯ3は、ＹＭｎＯ3のＭｎの１〜２０モル％（０．０１≦ｘ≦０．２）、好ましくは５〜２０モル％（０．０５≦ｘ≦０．２）をＲｕ、Ｎｉ又はＣｏで置換したものであり、導電性を備えている。また、前記酸素貯蔵材料は、酸素を吸蔵又は放出する機能を備えると共に、その表面に酸素を吸着、脱着することができる。
【００３４】
前記酸素貯蔵材料は、例えば、イットリウム化合物と、マンガン化合物と、ルテニウム化合物、ニッケル化合物、コバルト化合物のいずれか１種の化合物と、有機酸との混合物を、２５０〜３５０℃の範囲の温度で反応させて得られた反応生成物の混合物を、８５０〜１０００℃の範囲の温度で焼成することより得ることができる。前記化合物としては、Ｙ、Ｍｎ、Ｒｕ、Ｎｉ、Ｃｏのそれぞれの金属の硝酸塩を用いることができる。また、前記有機酸としては、例えば、リンゴ酸を用いることができる。
【００３５】
前記導電材料としては、例えば、グラファイト、アセチレンブラック、ケッチェンブラック、カーボンナノチューブ、メソポーラスカーボン、カーボンファイバー等の炭素材料を挙げることができる。
【００３６】
前記結着剤としては、ポリテトラフルオロエチレン（ＰＴＦＥ）、ポリフッ化ビニリデン（ＰＶＤＦ）等を挙げることができる。
【００３７】
次に、電解質層４は、例えば、非水系電解質溶液をセパレータに浸漬させたものであってもよく、固体電解質であってもよい。
【００３８】
前記非水系電解質溶液は、例えば、リチウム化合物を非水系溶媒に溶解したものを用いることができる。前記リチウム化合物としては、例えば、炭酸塩、硝酸塩、酢酸塩、六フッ化リン酸リチウム（ＬｉＰＦ6）、ビス（トリフルオロメタンスルフォニル）イミドリチウム（ＬｉＴＦＳＩ）等を挙げることができる。また、前記非水系溶媒としては、例えば、炭酸エステル系溶媒、エーテル系溶媒、イオン液体等を挙げることができる。
【００３９】
前記炭酸エステル系溶媒としては、例えば、エチレンカーボネート、プロピレンカーボネート、ジメチルカーボネート、ジエチルカーボネート等を挙げることができる。前記炭酸エステル系溶媒は２種以上混合して用いることもできる。
【００４０】
前記エーテル系溶媒としては、例えば、ジメトキシエタン、ジメチルトリグラム、ポリエチレングリコール等を挙げることができる。前記エーテル系溶媒は２種以上混合して用いることもできる。
【００４１】
前記イオン液体としては、例えば、イミダゾリウム、アンモニウム、ピリジニウム、ペリジウム等のカチオンと、ビス（トリフルオロメチルスルフォニル）イミド（ＴＴＳＩ）、ビス（ペンタフルオロエチルスルフォニル）イミド（ＢＥＴＩ）、テトラフルオロボレート、パークロレート、ハロゲンアニオン等のアニオンとの塩を挙げることができる。
【００４２】
前記セパレータとしては、例えば、ガラス繊維、ガラス製ペーパー、ポリプロピレン製不織布、ポリイミド製不織布、ポリフェニレンスルフィド製不織布、ポリエチレン製多孔フィルム、ポリオレフィン製平膜等を挙げることができる。
【００４３】
また、前記固体電解質としては、例えば、酸化物系固体電解質、硫化物系固体電解質等を挙げることができる。
【００４４】
前記酸化物系固体電解質としては、例えば、リチウム、ランタン、ジルコニウムの複合酸化物であるＬｉ7Ｌａ3Ｚｒ2Ｏ12、リチウム、アルミニウム、ケイ素、チタン、ゲルマニウム、リンを主成分とするガラスセラミックス等を挙げることができる。前記Ｌｉ7Ｌａ3Ｚｒ2Ｏ12は、リチウム、ランタン、ジルコニウムの一部を、それぞれストロンチウム、バリウム、銀、イットリウム、鉛、スズ、アンチモン、ハフニウム、タンタル、ニオブ等の他の金属で置換されたものであってもよい。
【００４５】
次に、集電体９，１０としては、チタン、ステンレス鋼、ニッケル、アルミニウム、銅等のメッシュからなるものを挙げることができる。
【００４６】
本実施形態の金属酸素電池１では、放電時には次の式に示すように、負極３において、金属リチウムが酸化されてリチウムイオンと電子とが生成する。生成したリチウムイオンは、正極２に移動し、前記酸素貯蔵材料から供給される酸素の還元により生成した酸素イオンと反応し、酸化リチウム又は過酸化リチウムを生成する。
【００４７】
（負極）    ４Ｌｉ  →  ４Ｌｉ+  ＋４ｅ-
（正極）    Ｏ2  ＋  ４ｅ-  →  ２Ｏ2-
４Ｌｉ+  ＋  ２Ｏ2-  →  ２Ｌｉ2Ｏ
２Ｌｉ+  ＋  ２Ｏ2-  →    Ｌｉ2Ｏ2
一方、充電時には次の式に示すように、正極２において、酸化リチウム又は過酸化リチウムからリチウムイオンと酸素イオンとが生成する。生成したリチウムイオンは負極３に移動し、負極３で還元されることにより金属リチウムとして析出する。
【００４８】
（正極）    ２Ｌｉ2Ｏ  →  ４Ｌｉ+  ＋  ２Ｏ2-
Ｌｉ2Ｏ2  →  ２Ｌｉ+  ＋  ２Ｏ2-
（負極）    ４Ｌｉ+  ＋４ｅ-  →  ４Ｌｉ
このとき、正極２は、導電性を備える前記ＹＭｎ1-xＡxＯ3を前記酸素貯蔵材料として含むので、該酸素貯蔵材料の粒子上で行われるリチウムイオンの酸化還元反応における電子の授受を円滑に行うことができ、反応過電圧を低減することができる。
【００４９】
前記放電時又は充電時に、前記酸素貯蔵材料は、酸素の吸蔵、放出には化学結合の生成、解離を伴うが、その表面における酸素の吸着、脱着は、分子間力に相当するエネルギーのみで行うことができる。従って、正極２における電池反応には、前記酸素貯蔵材料の表面において吸着、脱着される酸素が優先的に用いられることとなり、反応速度の低下及び過電圧の上昇を抑制することができる。
【００５０】
またこのとき、正極２は、前記酸素貯蔵材料として前記ＹＭｎxＡ1-xＯ3を用いることにより、該酸素貯蔵材料の表面に吸着する酸素量を増大させることができる。従って、本実施形態の金属酸素電池１によれば、放電容量を増加させる効果も得ることができる。
【００５１】
次に、実施例及び比較例を示す。
【実施例】
【００５２】
〔実施例１〕
本実施例では、まず、硝酸イットリウム５水和物と、硝酸マンガン６水和物と、硝酸ルテニウムと、リンゴ酸とを、１：０．８：０．２：６のモル比となるようにして、粉砕混合し、複合金属酸化物材料の混合物を得た。次に、得られた複合金属酸化物材料の混合物を２５０℃の温度で３０分間反応させた後、さらに、３００℃の温度で３０分間、３５０℃の温度で１時間反応させた。次に、反応生成物の混合物を粉砕混合した後、１０００℃の温度で１時間焼成して複合金属酸化物を得た。
【００５３】
本実施例で得られた複合金属酸化物は、Ｘ線回折パターンにより、化学式ＹＭｎ0.8Ｒｕ0.2Ｏ3で表される複合金属酸化物であり、六方晶構造を備えることが確認された。また、得られた複合金属酸化物は、レーザー回折／散乱式粒度分布測定装置（株式会社堀場製作所製）を用い、エタノールを溶媒として平均粒子径Ｄ５０を算出したところ、５．７５μｍの平均粒子径を備えていた。
【００５４】
次に、本実施例で得られたＹＭｎ0.8Ｒｕ0.2Ｏ3の導電率を図２に示す。
【００５５】
次に、酸素貯蔵材料としての本実施例で得られたＹＭｎ0.8Ｒｕ0.2Ｏ3と、導電材料としてのケッチェンブラック（株式会社ライオン製）と、結着剤としてのポリテトラフルオロエチレン（ダイキン工業株式会社製）とを、１０：８０：１０の質量比で混合し、正極混合物を得た。そして、得られた正極混合物をチタンメッシュからなる正極集電体９に５ＭＰａの圧力で圧着し、直径１５ｍｍ、厚さ１ｍｍの正極２を形成した。
【００５６】
正極２は、全自動細孔分布測定装置（Quantachrome社製）を用い、水銀圧入法により空隙率を測定したところ、７８容量％の空隙率を備えていた。
【００５７】
次に、内径１５ｍｍの有底円筒状のＳＵＳ製ケース本体６の内部に、直径１５ｍｍの銅メッシュからなる負極集電体１０を配置し、負極集電体１０上に、直径１５ｍｍ、厚さ０．１ｍｍの金属リチウムからなる負極３を重ね合わせた。
【００５８】
次に、負極３上に、直径１５ｍｍのガラス繊維（日本板硝子株式会社製）からなるセパレータを重ね合わせた。次に、前記セパレータ上に、前記のようにして得られた正極２及び正極集電体９を、正極２が該セパレータに接するように重ね合わせた。次に、前記セパレータに非水系電解質溶液を注入し、電解質層４を形成した。
【００５９】
前記非水系電解質溶液としては、エチレンカーボネートと、ジエチルカーボネートとを５０：５０の質量比で混合した混合溶液を溶媒として、該溶媒に支持塩として六フッ化リン酸リチウム（ＬｉＰＦ6）を１モル／リットルの濃度で溶解した溶液（キシダ化学株式会社製）を用いた。
【００６０】
次に、ケース本体６に収容された負極集電体１０、負極３、電解質層４、正極２、正極集電体９からなる積層体を、内径１５ｍｍの有底円筒状のＳＵＳ製蓋体７で閉蓋した。このとき、ケース本体６と蓋体７との間に、外径３２ｍｍ、内径３０ｍｍ、厚さ５ｍｍのポリテトラフルオロエチレン（ＰＴＦＥ）からなるリング状の絶縁樹脂８を配設することにより、図１に示す金属酸素電池１を得た。
【００６１】
次に、本実施例で得られた金属酸素電池１を電気化学測定装置（東方技研株式会社製）に装着し、負極３と正極２との間に、０．２ｍＡ／ｃｍ2の電流を印加し、セル電圧が２．０Ｖになるまで放電した。このときのセル電圧と放電容量との関係を図３（ａ）に示す。
【００６２】
次に、本実施例で得られた金属酸素電池１を前記電気化学測定装置に装着し、負極３と正極２との間に、０．２ｍＡ／ｃｍ2の電流を印加し、セル電圧が４．５Ｖになるまで充電した。このときのセル電圧と充電容量との関係を図３（ｂ）に示す。
【００６３】
〔実施例２〕
本実施例では、硝酸ルテニウムに代えて硝酸ニッケルを用い、化学式ＹＭｎ0.8Ｎｉ0.2Ｏ3で表される複合金属酸化物を得た以外は、実施例１と全く同一にして金属酸素電池１を製造した。本実施例で得られたＹＭｎ0.8Ｎｉ0.2Ｏ3の導電率を図２に示す。
【００６４】
次に、本実施例で得られた金属酸素電池１を用いた以外は、実施例１と全く同一にして、充放電を行った。このときのセル電圧と放電容量との関係を図３（ａ）に、セル電圧と充電容量との関係を図３（ｂ）に、それぞれ示す。
【００６５】
〔比較例１〕
本比較例では、硝酸ルテニウム及び硝酸ニッケルを全く用いずに、化学式ＹＭｎＯ3で表される複合金属酸化物を得た以外は、実施例１と全く同一にして金属酸素電池１を製造した。本比較例で得られたＹＭｎＯ3の導電率を図２に示す。
【００６６】
次に、本比較例で得られた金属酸素電池１を用いた以外は、実施例１と全く同一にして、充放電を行った。このときのセル電圧と放電容量との関係を図３（ａ）に、セル電圧と充電容量との関係を図３（ｂ）に、それぞれ示す。
【００６７】
図２から、実施例１で得られたＹＭｎ0.8Ｒｕ0.2Ｏ3、実施例２で得られたＹＭｎ0.8Ｎｉ0.2Ｏ3は優れた導電率を備えることが明らかである。これに対して、比較例１で得られたＹＭｎＯ3は実質的に導電性を示さず、電子絶縁体であることが明らかである。
【００６８】
また、図３から、導電性を備える前記ＹＭｎ0.8Ｒｕ0.2Ｏ3、ＹＭｎ0.8Ｎｉ0.2Ｏ3を前記酸素貯蔵材料として含む実施例１及び実施例２の金属酸素電池１によれば、ＹＭｎＯ3を前記酸素貯蔵材料として含む比較例１の金属酸素電池１に比較して、放電容量が増加しており、充放電過電圧（反応過電圧）が低くなっていることが明らかである。
【００６９】
〔実施例３〕
本実施例では、硝酸イットリウム５水和物と、硝酸マンガン６水和物と、硝酸コバルトと、リンゴ酸とを、１：０．８：０．２：６のモル比となるようにして、粉砕混合し、複合金属酸化物材料の混合物を得た。次に、得られた複合金属酸化物材料の混合物を２５０℃の温度で３０分間反応させた後、さらに、３００℃の温度で３０分間、３５０℃の温度で１時間反応させた。次に、反応生成物の混合物を粉砕混合した後、８５０℃の温度で１時間焼成して、化学式ＹＭｎ0.8Ｃｏ0.2Ｏ3で表される複合金属酸化物を得た。
【００７０】
次に、本実施例で得られたＹＭｎ0.8Ｃｏ0.2Ｏ3と、導電材料としてのケッチェンブラック（株式会社ライオン製）と、結着剤としてのポリテトラフルオロエチレン（ダイキン工業株式会社製）と、リチウム化合物としての過酸化リチウム（株式会社高純度化学研究所製）とを、８：１：１：４の質量比で混合し、正極混合物を得た。そして、得られた正極混合物をアルミニウムメッシュからなる正極集電体９に塗布し、直径１５ｍｍ、厚さ０．４ｍｍの正極２を形成した。
【００７１】
次に、内径１５ｍｍの有底円筒状のＳＵＳ製ケース本体６の内部に、直径１５ｍｍのＳＵＳメッシュからなる負極集電体１０を配置し、負極集電体１０上に、直径１５ｍｍ、厚さ０．１ｍｍの金属リチウムからなる負極３を重ね合わせた。
【００７２】
次に、負極３上に、直径１５ｍｍのポリオレフィン製平膜（旭化成イーマテリアルズ株式会社製）からなるセパレータを重ね合わせた。次に、前記セパレータ上に、前記のようにして得られた正極２及び正極集電体９を、正極２が該セパレータに接するように重ね合わせた。次に、前記セパレータに非水系電解質溶液を注入し、電解質層４を形成した。
【００７３】
前記非水系電解質溶液としては、ジメトキシエタンを溶媒として、該溶媒に支持塩としてビス（トリフルオロメタンスルフォニル）イミドリチウム（ＬｉＴＦＳＩ）を１モル／リットルの濃度で溶解した溶液（キシダ化学株式会社製）を用いた。
【００７４】
次に、ケース本体６に収容された負極集電体１０、負極３、電解質層４、正極２、正極集電体９からなる積層体を、内径１５ｍｍの有底円筒状のＳＵＳ製蓋体７で閉蓋した。このとき、ケース本体６と蓋体７との間に、外径３２ｍｍ、内径３０ｍｍ、厚さ５ｍｍのポリテトラフルオロエチレン（ＰＴＦＥ）からなるリング状の絶縁樹脂８を配設することにより、図１に示す金属酸素電池１を得た。
【００７５】
次に、本実施例で得られた金属酸素電池１を電気化学測定装置（東方技研株式会社製）に装着し、負極３と正極２との間に、０．２ｍＡ／ｃｍ2の電流を印加し、セル電圧が３．９Ｖになるまで定電流充電を行った。セル電圧が３．９Ｖに達した時点で定電圧充電に移行し、電流値が０．０１５ｍＡ／ｃｍ2になるまで充電した。このときのセル電圧と充電容量との関係を図４（ａ）に示す。
【００７６】
次に、本実施例で得られた金属酸素電池１を前記電気化学測定装置に装着し、負極３と正極２との間に、０．２ｍＡ／ｃｍ2の電流を印加し、セル電圧が２．０Ｖになるまで放電した。このときのセル電圧と放電容量との関係を図４（ｂ）に示す。
【００７７】
〔実施例４〕
本実施例では、複合金属酸化物材料の混合物から得られた反応生成物の混合物を粉砕混合した後、１０００℃の温度で１時間焼成した以外は、実施例３と全く同一にして、化学式ＹＭｎ0.8Ｃｏ0.2Ｏ3で表される複合金属酸化物を得た。
【００７８】
次に、本実施例で得られたＹＭｎ0.8Ｃｏ0.2Ｏ3を用いた以外は、実施例３と全く同一にして、図１に示す金属酸素電池１を得た。
【００７９】
次に、本実施例で得られた金属酸素電池１を用いた以外は、実施例３と全く同一にして、充放電を行った。充電時のセル電圧と充電容量との関係を図５（ａ）に、放電時のセル電圧と放電容量との関係を図５（ｂ）に、それぞれ示す。また、本実施例で得られたＹＭｎ0.8Ｃｏ0.2Ｏ3の導電率を図５（ｃ）に示す。
【００８０】
〔実施例５〕
本実施例では、硝酸イットリウム５水和物と、硝酸マンガン６水和物と、硝酸コバルトと、リンゴ酸とを、１：０．９：０．１：６のモル比となるようにして、粉砕混合し、複合金属酸化物材料の混合物を得た以外は、実施例３と全く同一にして、化学式ＹＭｎ0.9Ｃｏ0.1Ｏ3で表される複合金属酸化物を得た。
【００８１】
次に、本実施例で得られたＹＭｎ0.9Ｃｏ0.1Ｏ3を用いた以外は、実施例３と全く同一にして、図１に示す金属酸素電池１を得た。
【００８２】
次に、本実施例で得られた金属酸素電池１を用いた以外は、実施例３と全く同一にして、充放電を行った。充電時のセル電圧と充電容量との関係を図６（ａ）に、放電時のセル電圧と放電容量との関係を図６（ｂ）に、それぞれ示す。
【００８３】
〔実施例６〕
本実施例では、複合金属酸化物材料の混合物から得られた反応生成物の混合物を粉砕混合した後、１０００℃の温度で１時間焼成した以外は、実施例５と全く同一にして、化学式ＹＭｎ0.9Ｃｏ0.1Ｏ3で表される複合金属酸化物を得た。
【００８４】
次に、本実施例で得られたＹＭｎ0.9Ｃｏ0.1Ｏ3を用いた以外は、実施例３と全く同一にして、図１に示す金属酸素電池１を得た。
【００８５】
次に、本実施例で得られた金属酸素電池１を用いた以外は、実施例３と全く同一にして、充放電を行った。充電時のセル電圧と充電容量との関係を図７（ａ）に、放電時のセル電圧と放電容量との関係を図７（ｂ）に、それぞれ示す。
【００８６】
〔実施例７〕
本実施例では、硝酸イットリウム５水和物と、硝酸マンガン６水和物と、硝酸コバルトと、リンゴ酸とを、１：０．９５：０．０５：６のモル比となるようにして、粉砕混合し、複合金属酸化物材料の混合物を得た以外は、実施例３と全く同一にして、化学式ＹＭｎ0.95Ｃｏ0.05Ｏ3で表される複合金属酸化物を得た。
【００８７】
次に、本実施例で得られたＹＭｎ0.95Ｃｏ0.15Ｏ3を用いた以外は、実施例３と全く同一にして、図１に示す金属酸素電池１を得た。
【００８８】
次に、本実施例で得られた金属酸素電池１を用いた以外は、実施例３と全く同一にして、充放電を行った。充電時のセル電圧と充電容量との関係を図８（ａ）に、放電時のセル電圧と放電容量との関係を図８（ｂ）に、それぞれ示す。
【００８９】
〔実施例８〕
本実施例では、複合金属酸化物材料の混合物から得られた反応生成物の混合物を粉砕混合した後、１０００℃の温度で１時間焼成した以外は、実施例７と全く同一にして、化学式ＹＭｎ0.95Ｃｏ0.05Ｏ3で表される複合金属酸化物を得た。
【００９０】
次に、本実施例で得られたＹＭｎ0.95Ｃｏ0.05Ｏ3を用いた以外は、実施例３と全く同一にして、図１に示す金属酸素電池１を得た。
【００９１】
次に、本実施例で得られた金属酸素電池１を用いた以外は、実施例３と全く同一にして、充放電を行った。充電時のセル電圧と充電容量との関係を図９（ａ）に、放電時のセル電圧と放電容量との関係を図９（ｂ）に、それぞれ示す。
【００９２】
〔実施例９〕
本実施例では、硝酸コバルトに代えて硝酸ニッケルを用いた以外は、実施例３と全く同一にして、化学式ＹＭｎ0.8Ｎｉ0.2Ｏ3で表される複合金属酸化物を得た。
【００９３】
次に、本実施例で得られたＹＭｎ0.8Ｎｉ0.2Ｏ3を用いた以外は、実施例３と全く同一にして、図１に示す金属酸素電池１を得た。
【００９４】
次に、本実施例で得られた金属酸素電池１を用いた以外は、実施例３と全く同一にして、充放電を行った。充電時のセル電圧と充電容量との関係を図１０（ａ）に、放電時のセル電圧と放電容量との関係を図１０（ｂ）に、それぞれ示す。また、本実施例で得られたＹＭｎ0.8Ｎｉ0.2Ｏ3の導電率を図１０（ｃ）に示す。
【００９５】
〔実施例１０〕
本実施例では、複合金属酸化物材料の混合物から得られた反応生成物の混合物を粉砕混合した後、１０００℃の温度で１時間焼成した以外は、実施例９と全く同一にして、化学式ＹＭｎ0.8Ｎｉ0.2Ｏ3で表される複合金属酸化物を得た。
【００９６】
次に、本実施例で得られたＹＭｎ0.8Ｎｉ0.2Ｏ3を用いた以外は、実施例３と全く同一にして、図１に示す金属酸素電池１を得た。
【００９７】
次に、本実施例で得られた金属酸素電池１を用いた以外は、実施例３と全く同一にして、充放電を行った。充電時のセル電圧と充電容量との関係を図１１（ａ）に、放電時のセル電圧と放電容量との関係を図１１（ｂ）に、それぞれ示す。また、本実施例で得られたＹＭｎ0.8Ｎｉ0.2Ｏ3の導電率を図１１（ｃ）に示す。
【００９８】
〔実施例１１〕
本実施例では、硝酸イットリウム５水和物と、硝酸マンガン６水和物と、硝酸ニッケルと、リンゴ酸とを、１：０．９：０．１：６のモル比となるようにして、粉砕混合し、複合金属酸化物材料の混合物を得た以外は、実施例３と全く同一にして、化学式ＹＭｎ0.9Ｎｉ0.1Ｏ3で表される複合金属酸化物を得た。
【００９９】
次に、本実施例で得られたＹＭｎ0.9Ｎｉ0.1Ｏ3を用いた以外は、実施例３と全く同一にして、図１に示す金属酸素電池１を得た。
【０１００】
次に、本実施例で得られた金属酸素電池１を用いた以外は、実施例３と全く同一にして、充放電を行った。充電時のセル電圧と充電容量との関係を図１２（ａ）に、放電時のセル電圧と放電容量との関係を図１２（ｂ）に、それぞれ示す。また、本実施例で得られたＹＭｎ0.9Ｎｉ0.1Ｏ3の導電率を図１２（ｃ）に示す。
【０１０１】
〔実施例１２〕
本実施例では、複合金属酸化物材料の混合物から得られた反応生成物の混合物を粉砕混合した後、１０００℃の温度で１時間焼成した以外は、実施例１１と全く同一にして、化学式ＹＭｎ0.9Ｎｉ0.1Ｏ3で表される複合金属酸化物を得た。
【０１０２】
次に、本実施例で得られたＹＭｎ0.9Ｎｉ0.1Ｏ3を用いた以外は、実施例３と全く同一にして、図１に示す金属酸素電池１を得た。
【０１０３】
次に、本実施例で得られた金属酸素電池１を用いた以外は、実施例３と全く同一にして、充放電を行った。充電時のセル電圧と充電容量との関係を図１３（ａ）に、放電時のセル電圧と放電容量との関係を図１３（ｂ）に、それぞれ示す。また、本実施例で得られたＹＭｎ0.9Ｎｉ0.1Ｏ3の導電率を図１３（ｃ）に示す。
【０１０４】
〔実施例１３〕
本実施例では、硝酸イットリウム５水和物と、硝酸マンガン６水和物と、硝酸ニッケルと、リンゴ酸とを、１：０．９５：０．０５：６のモル比となるようにして、粉砕混合し、複合金属酸化物材料の混合物を得た以外は、実施例３と全く同一にして、化学式ＹＭｎ0.95Ｎｉ0.05Ｏ3で表される複合金属酸化物を得た。
【０１０５】
次に、本実施例で得られたＹＭｎ0.95Ｎｉ0.15Ｏ3を用いた以外は、実施例３と全く同一にして、図１に示す金属酸素電池１を得た。
【０１０６】
次に、本実施例で得られた金属酸素電池１を用いた以外は、実施例３と全く同一にして、充放電を行った。充電時のセル電圧と充電容量との関係を図１４（ａ）に、放電時のセル電圧と放電容量との関係を図１４（ｂ）に、それぞれ示す。また、本実施例で得られたＹＭｎ0.95Ｎｉ0.05Ｏ3の導電率を図１４（ｃ）に示す。
【０１０７】
〔実施例１４〕
本実施例では、複合金属酸化物材料の混合物から得られた反応生成物の混合物を粉砕混合した後、１０００℃の温度で１時間焼成した以外は、実施例１３と全く同一にして、化学式ＹＭｎ0.95Ｎｉ0.05Ｏ3で表される複合金属酸化物を得た。
【０１０８】
次に、本実施例で得られたＹＭｎ0.95Ｎｉ0.05Ｏ3を用いた以外は、実施例３と全く同一にして、図１に示す金属酸素電池１を得た。
【０１０９】
次に、本実施例で得られた金属酸素電池１を用いた以外は、実施例３と全く同一にして、充放電を行った。充電時のセル電圧と充電容量との関係を図１５（ａ）に、放電時のセル電圧と放電容量との関係を図１５（ｂ）に、それぞれ示す。
【０１１０】
〔実施例１５〕
本実施例では、硝酸コバルトに代えて硝酸ルテニウムを用いた以外は、実施例３と全く同一にして、化学式ＹＭｎ0.8Ｒｕ0.2Ｏ3で表される複合金属酸化物を得た。
【０１１１】
次に、本実施例で得られたＹＭｎ0.8Ｒｕ0.2Ｏ3を用いた以外は、実施例３と全く同一にして、図１に示す金属酸素電池１を得た。
【０１１２】
次に、本実施例で得られた金属酸素電池１を用いた以外は、実施例３と全く同一にして、充放電を行った。充電時のセル電圧と充電容量との関係を図１６（ａ）に、放電時のセル電圧と放電容量との関係を図１６（ｂ）に、それぞれ示す。
【０１１３】
〔実施例１６〕
本実施例では、複合金属酸化物材料の混合物から得られた反応生成物の混合物を粉砕混合した後、１０００℃の温度で１時間焼成した以外は、実施例１５と全く同一にして、化学式ＹＭｎ0.8Ｒｕ0.2Ｏ3で表される複合金属酸化物を得た。
【０１１４】
次に、本実施例で得られたＹＭｎ0.8Ｒｕ0.2Ｏ3を用いた以外は、実施例３と全く同一にして、図１に示す金属酸素電池１を得た。
【０１１５】
次に、本実施例で得られた金属酸素電池１を用いた以外は、実施例３と全く同一にして、充放電を行った。充電時のセル電圧と充電容量との関係を図１７（ａ）に、放電時のセル電圧と放電容量との関係を図１７（ｂ）に、それぞれ示す。また、本実施例で得られたＹＭｎ0.8Ｒｕ0.2Ｏ3の導電率を図１７（ｃ）に示す。
【０１１６】
〔実施例１７〕
本実施例では、硝酸イットリウム５水和物と、硝酸マンガン６水和物と、硝酸ルテニウムと、リンゴ酸とを、１：０．９：０．１：６のモル比となるようにして、粉砕混合し、複合金属酸化物材料の混合物を得た以外は、実施例３と全く同一にして、化学式ＹＭｎ0.9Ｒｕ0.1Ｏ3で表される複合金属酸化物を得た。
【０１１７】
次に、本実施例で得られたＹＭｎ0.9Ｒｕ0.1Ｏ3を用いた以外は、実施例３と全く同一にして、図１に示す金属酸素電池１を得た。
【０１１８】
次に、本実施例で得られた金属酸素電池１を用いた以外は、実施例３と全く同一にして、充放電を行った。充電時のセル電圧と充電容量との関係を図１８（ａ）に、放電時のセル電圧と放電容量との関係を図１８（ｂ）に、それぞれ示す。
【０１１９】
〔実施例１８〕
本実施例では、複合金属酸化物材料の混合物から得られた反応生成物の混合物を粉砕混合した後、１０００℃の温度で１時間焼成した以外は、実施例１７と全く同一にして、化学式ＹＭｎ0.9Ｒｕ0.1Ｏ3で表される複合金属酸化物を得た。
【０１２０】
次に、本実施例で得られたＹＭｎ0.9Ｒｕ0.1Ｏ3を用いた以外は、実施例３と全く同一にして、図１に示す金属酸素電池１を得た。
【０１２１】
次に、本実施例で得られた金属酸素電池１を用いた以外は、実施例３と全く同一にして、充放電を行った。充電時のセル電圧と充電容量との関係を図１９（ａ）に、放電時のセル電圧と放電容量との関係を図１９（ｂ）に、それぞれ示す。また、本実施例で得られたＹＭｎ0.9Ｒｕ0.1Ｏ3の導電率を図１９（ｃ）に示す。
【０１２２】
〔実施例１９〕
本実施例では、硝酸イットリウム５水和物と、硝酸マンガン６水和物と、硝酸ルテニウムと、リンゴ酸とを、１：０．９５：０．０５：６のモル比となるようにして、粉砕混合し、複合金属酸化物材料の混合物を得た以外は、実施例３と全く同一にして、化学式ＹＭｎ0.95Ｒｕ0.05Ｏ3で表される複合金属酸化物を得た。
【０１２３】
次に、本実施例で得られたＹＭｎ0.95Ｒｕ0.05Ｏ3を用いた以外は、実施例３と全く同一にして、図１に示す金属酸素電池１を得た。
【０１２４】
次に、本実施例で得られた金属酸素電池１を用いた以外は、実施例３と全く同一にして、充放電を行った。充電時のセル電圧と充電容量との関係を図２０（ａ）に、放電時のセル電圧と放電容量との関係を図２０（ｂ）に、それぞれ示す。
【０１２５】
〔実施例２０〕
本実施例では、複合金属酸化物材料の混合物から得られた反応生成物の混合物を粉砕混合した後、１０００℃の温度で１時間焼成した以外は、実施例１９と全く同一にして、化学式ＹＭｎ0.95Ｒｕ0.05Ｏ3で表される複合金属酸化物を得た。
【０１２６】
次に、本実施例で得られたＹＭｎ0.95Ｒｕ0.05Ｏ3を用いた以外は、実施例３と全く同一にして、図１に示す金属酸素電池１を得た。
【０１２７】
次に、本実施例で得られた金属酸素電池１を用いた以外は、実施例３と全く同一にして、充放電を行った。充電時のセル電圧と充電容量との関係を図２１（ａ）に、放電時のセル電圧と放電容量との関係を図２１（ｂ）に、それぞれ示す。また、本実施例で得られたＹＭｎ0.95Ｒｕ0.05Ｏ3の導電率を図２１（ｃ）に示す。
【０１２８】
〔比較例２〕
本比較例では、硝酸コバルト、硝酸ルテニウム、硝酸ニッケルのいずれをも全く用いずに、化学式ＹＭｎＯ3で表される複合金属酸化物を得た以外は、実施例３と全く同一にして図１に示す金属酸素電池１を得た。
【０１２９】
次に、本比較例で得られた金属酸素電池１を用いた以外は、実施例３と全く同一にして、充放電を行った。このときのセル電圧と放電容量との関係を、図４〜２１に実施例３〜２０の金属酸素電池１におけるセル電圧と放電容量との関係と共に示す。
【０１３０】
図５、１０〜１４、１７、１９、２１の各図（ｃ）から、実施例４、９〜１３、１６、１８、２０で得られた化学式ＹＭｎ1-xＡxＯ3（Ａ＝Ｒｕ，Ｎｉ、Ｃｏ、０．０５≦ｘ≦０．２）で表される複合金属酸化物は優れた導電率を備えることが明らかである。
【０１３１】
また、図４〜２１の各図（ａ）、（ｂ）から、導電性を備える前記ＹＭｎ1-xＡxＯ3（Ａ＝Ｒｕ，Ｎｉ、Ｃｏ、０．０５≦ｘ≦０．２）を前記酸素貯蔵材料として含む実施例３〜２０の金属酸素電池１によれば、ＹＭｎＯ3を前記酸素貯蔵材料として含む比較例２の金属酸素電池１に比較して、放電容量が増加しており、充放電過電圧（反応過電圧）が低くなっていることが明らかである。
【符号の説明】
【０１３２】
１…金属酸素電池、  ２…正極、  ３…負極、  ４…電解質層、  ５…ケース。
【図１】
0005204333.tif 000002
【図２】
0005204333.tif 000003
【図３】
0005204333.tif 000004
【図４】
0005204333.tif 000005
【図５】
0005204333.tif 000006
【図６】
0005204333.tif 000007
【図７】
0005204333.tif 000008
【図８】
0005204333.tif 000009
【図９】
0005204333.tif 000010
【図１０】
0005204333.tif 000011
【図１１】
0005204333.tif 000012
【図１２】
0005204333.tif 000013
【図１３】
0005204333.tif 000014
【図１４】
0005204333.tif 000015
【図１５】
0005204333.tif 000016
【図１６】
0005204333.tif 000017
【図１７】
0005204333.tif 000018
【図１８】
0005204333.tif 000019
【図１９】
0005204333.tif 000020
【図２０】
0005204333.tif 000021
【図２１】
0005204333.tif 000022